(57)【要約】    以下の成分、Ａ）≦０．８８０ｇ／ｃｃの密度、２．００〜３．００のＭＷＤ（ｃｏｎｖ）、および≦８０，０００ｍＰａ・ｓの溶融粘度（１７７℃）を有するプロピレン／エチレンコポリマーと、Ｂ）≦０．８９０ｇ／ｃｃの密度および≧０．５ｇ／１０分のメルトインデックス（Ｉ２）を有するオレフィンマルチブロックコポリマーと、を含む、組成物。  【選択図】なし【特許請求の範囲】
【請求項１】
組成物であって、以下の成分：
Ａ）≦０．８８０ｇ／ｃｃの密度、２．００〜３．００のＭＷＤ（ｃｏｎｖ）、および≦８０，０００ｍＰａ・ｓの溶融粘度（１７７℃）を有するプロピレン／エチレンコポリマーと、
Ｂ）≦０．８９０ｇ／ｃｃの密度および≧０．５ｇ／１０分のメルトインデックス（Ｉ２）を有するオレフィンマルチブロックコポリマーと、を含む、組成物。
【請求項２】
前記オレフィンマルチブロックコポリマーが、エチレン／アルファ−オレフィンマルチブロックコポリマーである、請求項１に記載の組成物。
【請求項３】
前記プロピレン／エチレンコポリマーが、≦５０，０００ｍＰａ・ｓの溶融粘度（１７７℃）を有する、請求項１または請求項２に記載の組成物。
【請求項４】
前記組成物が、４，０００〜１０，０００ｍＰａ・ｓの溶融粘度（１５０℃）を有する、請求項１〜３のいずれか一項に記載の組成物。
【請求項５】
前記プロピレン／エチレンコポリマーが、≧０．８５５ｇ／ｃｃの密度を有する、請求項１〜４のいずれか一項に記載の組成物。
【請求項６】
前記プロピレン／エチレンコポリマーが、３０，０００〜７０，０００ｇ／モルの重量平均分子量（Ｍｗ）を有する、請求項１〜５のいずれか一項に記載の組成物。
【請求項７】
プロピレン／エチレンコポリマーが、２．００〜４．００のＭｗ／Ｍｎを有する、請求項１〜６のいずれか一項に記載の組成物。
【請求項８】
前記プロピレン／エチレンコポリマーが、前記組成物の重量に基づいて、５．０重量％〜４５重量％の量で前記組成物中に存在する、請求項１〜７のいずれか一項に記載の組成物。
【請求項９】
前記オレフィンマルチブロックコポリマーが、≧０．８５５ｇ／ｃｃの密度を有する、請求項１〜８のいずれか一項に記載の組成物。
【請求項１０】
前記オレフィンマルチブロックコポリマーが、前記組成物の重量に基づいて、２．０重量％〜２０重量％の量で前記組成物中に存在する、請求項１〜９のいずれか一項に記載の組成物。
【請求項１１】
成分Ａの成分Ｂに対する重量比が、１．２〜５．０である、請求項１〜１０のいずれか一項に記載の組成物。
【請求項１２】
前記組成物が、少なくとも１つの粘着付与剤および少なくとも１つのオイルをさらに含み、さらに前記粘着付与剤が、水素化粘着付与剤である、請求項１〜１１のいずれか一項に記載の組成物。
【請求項１３】
前記組成物が、１５０℃において、５００ｍＰａ・ｓ〜２０，０００ｍＰａ・ｓの溶融粘度を有する、請求項１〜１２のいずれか一項に記載の組成物。
【請求項１４】
前記組成物が、≧０．７の剥離強度（Ｎ／２５ｍｍ）を有する、実施形態１〜１３のいずれか一項に記載の組成物。
【請求項１５】
請求項１〜１４のいずれか一項に記載の組成物から形成される少なくとも１つの成分を含む、物品。
【発明の詳細な説明】
【背景技術】
【０００１】
関連出願の相互参照
本出願は、２０１８年６月１３日に出願された米国仮特許出願第６２／６８４，５６４号の優先権の利益を主張し、その全体が本明細書に組み込まれる。
【０００２】
配合されたポリマー組成物は接着剤に使用される。典型的には、接着剤の場合、２つの相反する要件、すなわち、凝集度の高い接着剤の必要性（例えば、剥離力によって決定される）と、低い接着剤粘度の必要性とのバランスを、接着剤の改善された適用を提供し、ラミネートの調製中の接着剤の滲み通りを減少させるためにとる必要がある。
【０００３】
接着剤および他の組成物に使用するためのポリマー組成物は、次の参考文献、すなわち、Ｕ．Ｓ．９６９５３４０、Ｕ．Ｓ．６６２７７２３、Ｕ．Ｓ．６７４７１１４、Ｕ．Ｓ．７５２１５０７、Ｕ．Ｓ．６５８２７６２、Ｕ．Ｓ．８３８３７３１、Ｕ．Ｓ．２０１４／０２５６８６７、Ｕ．Ｓ．２０１２／０１６５４５５、ＷＯ２０１６／０２９００６、ＷＯ２０１６／０２９０１２、ＷＯ２０１６／０２８９６１、ＷＯ２０１２／１２９４８９、ＷＯ２０１１／０１１７２９、ＷＯ２００９／０２９４７６、およびＥＰ２８９８０３５Ａ１において開示されている。しかしながら、上で考察した、改善された接着剤組成物に関する必要性は残っている。この必要性は、以下の発明によって満たされている。
【発明の概要】
【０００４】
以下の成分、すなわち、
Ａ）≦０．８８０ｇ／ｃｃの密度、２．００〜３．００のＭＷＤ（ｃｏｎｖ）、および≦８０，０００ｍＰａ・ｓの溶融粘度（１７７℃）を有するプロピレン／エチレンコポリマーと、
Ｂ）≦０．８９０ｇ／ｃｃの密度および≧０．５ｇ／１０分のメルトインデックス（Ｉ２）を有するオレフィンマルチブロックコポリマーと、を含む、組成物。
【発明を実施するための形態】
【０００５】
不織布／バックシートラミネートの調製中に起こり得る滲み通りの発生を排除することを含む、良好な接着性および改善された処理特性を備えた接着剤組成物を発見した。
【０００６】
上で考察したように、以下の成分、すなわち、
Ａ）≦０．８８０ｇ／ｃｃの密度、２．００〜３．００のＭＷＤ（ｃｏｎｖ）、および≦８０，０００ｍＰａ・ｓの溶融粘度（１７７℃）を有するプロピレン／エチレンコポリマー（ランダム）と、
Ｂ）オレフィンマルチブロックコポリマーと、さらに、≦０．８９０ｇ／ｃｃの密度および≧０．５ｇ／１０分のメルトインデックス（Ｉ２）を有するオレフィンマルチブロックコポリマーと、を含む、組成物が提供される。
【０００７】
本組成物は、本明細書に記載の２つ以上の実施形態の組み合わせを含んでいてもよい。
【０００８】
プロピレン／エチレンコポリマーは、本明細書に記載のような２つ以上の実施形態の組み合わせを含んでいてもよい。
【０００９】
オレフィンマルチブロックコポリマーは、本明細書に記載のような２つ以上の実施形態の組み合わせを含んでいてもよい。
【００１０】
本明細書に記載の一実施形態または実施形態の組み合わせにおいて、プロピレン／エチレンコポリマーは、≧０．８５５ｇ／ｃｃ、または≧０．８５８ｇ／ｃｃ、または≧０．８６０ｇ／ｃｃ、または≧０．８６２ｇ／ｃｃ、または≧０．８６５ｇ／ｃｃ（１ｃｃ＝１ｃｍ３）の密度を有する。
【００１１】
本明細書に記載の一実施形態または実施形態の組み合わせにおいて、プロピレン／エチレンコポリマーは、≦０．８８５ｇ／ｃｃ、または≦０．８８０ｇ／ｃｃ、または≦０．８７８ｇ／ｃｃ、または≦０．８７５ｇ／ｃｃ、または≦０．８７０ｇ／ｃｃの密度を有する。
【００１２】
本明細書に記載の一実施形態または実施形態の組み合わせにおいて、プロピレン／エチレンコポリマーは、０．８６０〜０．８７５ｇ／ｃｃ、または０．８６０〜０．８７０ｇ／ｃｃ、または０．８６０〜０．８６８ｇ／ｃｃの密度を有する。
【００１３】
本明細書に記載の一実施形態または実施形態の組み合わせにおいて、プロピレン／エチレンコポリマーは、≧４００ｍＰａ・ｓ、または≧５００ｍＰａ・ｓ、または≧６００ｍＰａ・ｓ、または≧７００ｍＰａの溶融粘度（１７７℃）を有する。
【００１４】
本明細書に記載の一実施形態または実施形態の組み合わせにおいて、プロピレン／エチレンコポリマーは、≧８００ｍＰａ・ｓ、または≧１０００ｍＰａ・ｓ、または≧１２００ｍＰａ・ｓ、または≧１４００ｍＰａ・ｓの溶融粘度（１７７℃）を有する。
【００１５】
本明細書に記載の一実施形態または実施形態の組み合わせにおいて、プロピレン／エチレンコポリマーは、≦５０，０００ｍＰａ・ｓ、または≦４０，０００ｍＰａ・ｓ、または≦３０，０００ｍＰａ・ｓ、または≦２５，０００ｍＰａ・ｓ、または≦２０，０００ｍＰａ・ｓ、または≦１５，０００ｍＰａ・ｓ、または≦１２，０００ｍＰａ・ｓ、または≦１０，０００ｍＰａ・ｓ、または≦８，０００ｍＰａ・ｓの溶融粘度（１７７℃）を有する。
【００１６】
本明細書に記載の一実施形態または実施形態の組み合わせにおいて、プロピレン／エチレンコポリマーは、≦１６，０００ｍＰａ・ｓ、または≦１４，０００ｍＰａ・ｓ、または≦１２，０００ｍＰａ・ｓ、または≦１０，０００ｍＰａ・ｓ、または≦９，０００ｍＰａ・ｓ、または≦８，０００ｍＰａ・ｓの溶融粘度（１７７℃）を有する。
【００１７】
本明細書に記載の一実施形態または実施形態の組み合わせにおいて、プロピレン／エチレンコポリマーは、２，０００ｍＰａ・ｓ〜１２，０００ｍＰａ・ｓ、または４，０００ｍＰａ・ｓ〜１０，０００ｍＰａ・ｓ、または５，０００ｍＰａ・ｓ〜９，０００ｍＰａ・ｓ、または６，０００ｍＰａ・ｓ〜９，０００ｍＰａ・ｓの溶融粘度（１７７℃）を有する。
【００１８】
本明細書に記載の一実施形態または実施形態の組み合わせにおいて、プロピレン／エチレンコポリマーは、５００〜３０００ｇ／１０分、または６００〜２５００ｇ／１０分、または７００〜２０００ｇ／１０分、または８００〜１５００ｇ／１０分、または９００〜１２００ｇ／１０分のメルトフローレイトＭＦＲを有する。
【００１９】
本明細書に記載の一実施形態または実施形態の組み合わせにおいて、プロピレン／エチレンコポリマーは、３０，０００〜７０，０００ｇ／モル、または３５，０００〜６０，０００ｇ／モル、または４０，０００〜５０，０００ｇ／モルの重量平均分子量（Ｍｗ）を有する。
【００２０】
本明細書に記載の一実施形態または実施形態の組み合わせにおいて、プロピレン／エチレンコポリマーは、１０，０００〜
３０，０００ｇ／モル、または１２，０００〜２５，０００ｇ／モル、または１６，０００〜２２，０００ｇ／モルの数平均分子量（Ｍｎ）を有する。
【００２１】
本明細書に記載の一実施形態または実施形態の組み合わせにおいて、プロピレン／エチレンコポリマーは、２．００〜４．００、または２．００〜３．５０、または２．００〜３．００、または２．００〜２．５０、または２．１０〜２．４５、または２．２０〜２．４０のＭｗ／Ｍｎを有する。
【００２２】
本明細書に記載の一実施形態または実施形態の組み合わせにおいて、プロピレン／エチレンコポリマーは、５５℃〜９５℃、または６０℃〜９０℃、または６５℃〜８５℃、または７０℃〜８０℃の溶融温度（Ｔｍ）を有する。
【００２３】
本明細書に記載の一実施形態または実施形態の組み合わせにおいて、プロピレン／エチレンコポリマーは、２．０％〜２８％、または４．０％〜２６％、または６．０％〜２４％、または８．０％〜２２％、または１０％〜２０％の結晶化度パーセントを有する。
【００２４】
本明細書に記載の一実施形態または実施形態の組み合わせにおいて、プロピレン／エチレンコポリマーは、−１５℃〜−２℃、または−１３℃〜−４℃、または−１１℃〜−６℃の結晶化温度（Ｔｃ）を有する。
【００２５】
本明細書に記載の一実施形態または実施形態の組み合わせにおいて、プロピレン／エチレンコポリマーは、組成物の重量に基づいて、５．０重量％、または１０重量％、または１５重量％〜２５重量％、または３０重量％、または３５重量％、または４０重量％、または４５重量％の量で組成物中に存在する。
【００２６】
プロピレン／エチレンコポリマーは、本明細書で開示される２つ以上の実施形態を含んでいてもよい。
【００２７】
本明細書に記載の一実施形態または実施形態の組み合わせにおいて、オレフィンマルチブロックコポリマーは、エチレンマルチブロックコポリマーであり、さらに、エチレン／アルファ−オレフィンマルチブロックコポリマーである。α−オレフィンとしては、Ｃ３〜Ｃ２０α−オレフィン、および好ましくはＣ３〜Ｃ１０α−オレフィンが挙げられるが、それらに限定されない。より好ましいα−オレフィンとしては、プロピレン、１−ブテン、１−ペンテン、１−ヘキセン、１−ヘプテン、および１−オクテンが挙げられ、より好ましくは、プロピレン、１−ブテン、１−ヘキセン、および１−オクテンが挙げられ、より好ましくは１−オクテンが挙げられる。
【００２８】
本明細書に記載の一実施形態または実施形態の組み合わせにおいて、オレフィンマルチブロックコポリマーは、≧０．８５５ｇ／ｃｃ、または≧０．８５８ｇ／ｃｃ、または≧０．８６０ｇ／ｃｃ、または≧０．８６２ｇ／ｃｃ、または≧０．８６５ｇ／ｃｃ（１ｃｃ＝１ｃｍ３）の密度を有する。さらなる実施形態において、オレフィンマルチブロックコポリマーは、エチレンマルチブロックコポリマーであり、さらに、エチレン／アルファ−オレフィンマルチブロックコポリマーである。好適なα−オレフィンは、上で考察している。
【００２９】
本明細書に記載の一実施形態または実施形態の組み合わせにおいて、オレフィンマルチブロックコポリマーは、≦０．８８５ｇ／ｃｃ、または≦０．８８０ｇ／ｃｃ、または≦０．８７８ｇ／ｃｃ、または≦０．８７５ｇ／ｃｃ、または≦０．８７０ｇ／ｃｃの密度を有する。さらなる実施形態において、オレフィンマルチブロックコポリマーは、エチレンマルチブロックコポリマーであり、さらに、エチレン／アルファ−オレフィンマルチブロックコポリマーである。好適なα−オレフィンは、上で考察している。
【００３０】
本明細書に記載の一実施形態または実施形態の組み合わせにおいて、オレフィンマルチブロックコポリマーは、≧１．０ｇ／１０分、または≧２．０ｇ／１０分、または≧４．０ｇ／１０分、または≧６．０ｇ／１０分、または≧８．０ｇ／１０分、または≧１０ｇ／１０分のメルトインデックスＩ２を有する。さらなる実施形態において、オレフィンマルチブロックコポリマーは、エチレンマルチブロックコポリマーであり、さらに、エチレン／アルファ−オレフィンマルチブロックコポリマーである。好適なα−オレフィンは、上で考察している。
【００３１】
本明細書に記載の一実施形態または実施形態の組み合わせにおいて、オレフィンマルチブロックコポリマーは、≦５０ｇ／１０分、または≦４５ｇ／１０分、または≦４０ｇ／１０分、または≦３５ｇ／１０分、または≦３０ｇ／１０分、または≦２５ｇ／１０分、または≦２０ｇ／１０分のメルトインデックスＩ２を有する。さらなる実施形態において、オレフィンマルチブロックコポリマーは、エチレンマルチブロックコポリマーであり、さらに、エチレン／アルファ−オレフィンマルチブロックコポリマーである。好適なα−オレフィンは、上で考察している。
【００３２】
本明細書に記載の一実施形態または実施形態の組み合わせにおいて、オレフィンマルチブロックコポリマーは、５．０〜３０ｇ／１０分、または８．０〜２５ｇ／１０分、または１０〜２０ｇ／１０分、または１２〜１８ｇ／１０分、または１４〜１６ｇ／１０分のメルトインデックスＩ２を有する。さらなる実施形態において、オレフィンマルチブロックコポリマーは、エチレンマルチブロックコポリマーであり、さらに、エチレン／アルファ−オレフィンマルチブロックコポリマーである。好適なα−オレフィンは、上で考察している。
【００３３】
本明細書に記載の一実施形態または実施形態の組み合わせにおいて、オレフィンマルチブロックコポリマーは、組成物の重量に基づいて、２．０重量％、または４．０重量％、または６．０重量％〜１２重量％、または１４重量％、または１６重量％、または１８重量％、または２０重量％の量で組成物中に存在する。さらなる実施形態において、オレフィンマルチブロックコポリマーは、エチレンマルチブロックコポリマーであり、さらに、エチレン／アルファ−オレフィンマルチブロックコポリマーである。好適なα−オレフィンは、上で考察している。
【００３４】
本明細書に記載の一実施形態または実施形態の組み合わせにおいて、成分Ａの成分Ｂに対する重量比は、１．２〜５．０、または１．４〜４．５、または１．６〜４．０、または１．７〜３．５、または１．８〜３．０である。
【００３５】
本明細書に記載の一実施形態または実施形態の組み合わせにおいて、組成物は、少なくとも１つの粘着付与剤、任意選択で少なくとも１つのオイル、および任意選択で少なくとも１つのワックスをさらに含む。
【００３６】
本明細書に記載の一実施形態または実施形態の組み合わせにおいて、組成物は、少なくとも１つの粘着付与剤、少なくとも１つのオイル、および任意選択で少なくとも１つのワックスをさらに含む。
【００３７】
本明細書に記載の一実施形態または実施形態の組み合わせにおいて、組成物は、粘着付与剤を含む。さらなる実施形態において、粘着付与剤は、水素化粘着付与剤である。
【００３８】
本明細書に記載の一実施形態または実施形態の組み合わせにおいて、組成物は、少なくとも１つの粘着付与剤および少なくとも１つのオイルをさらに含む。さらなる実施形態において、粘着付与剤は、水素化粘着付与剤である。
【００３９】
本明細書に記載の一実施形態または実施形態の組み合わせにおいて、組成物は、組成物の重量に基づいて、４５重量％〜７５重量％、または４５重量％〜７５重量％、または５０重量％〜７０重量％、または５５重量％〜６５重量％の粘着付与剤を含む。さらなる実施形態において、粘着付与剤は、水素化粘着付与剤である。
【００４０】
本明細書に記載の一実施形態または実施形態の組み合わせにおいて、組成物は、組成物の重量に基づいて、１．０重量％〜２０重量％、または２．０重量％〜１８重量％、または４．０重量％〜１６重量％、または６．０重量％〜１４重量％、または８．０重量％〜１２重量％のオイルを含む。
【００４１】
本明細書に記載の一実施形態または実施形態の組み合わせにおいて、組成物は、１５０℃において、５００ｍＰａ・ｓ〜２０，０００ｍＰａ・ｓ、または１，０００ｍＰａ・ｓ〜１５，０００ｍＰａ・ｓ、または３，０００ｍＰａ・ｓ〜１０，０００ｍＰａ・ｓ、または２，０００ｍＰａ・ｓ〜８，０００ｍＰａ・ｓ、または２，５００ｍＰａ・ｓ〜６，０００ｍＰａ・ｓ、または２，５００ｍＰａ・ｓ〜５，０００ｍＰａ・ｓの溶融粘度を有する。
【００４２】
本明細書に記載の一実施形態または実施形態の組み合わせにおいて、組成物は、１５０℃において、５００ｍＰａ・ｓ〜８０００ｍＰａ・ｓ、または１０００ｍＰａ・ｓ〜７０００ｍＰａ・ｓ、または２０００ｍＰａ・ｓ〜６，０００ｍＰａ・ｓ、または２，５００ｍＰａ・ｓ〜５，０００ｍＰａ・ｓの溶融粘度を有する。
【００４３】
本明細書に記載の一実施形態または実施形態の組み合わせにおいて、組成物は、≧０．７、または≧０．８、または≧０．９、または≧１．０の剥離強度（Ｎ／２５ｍｍ）を有する。さらなる実施形態において、組成物は、本明細書に記載されるように、ロール粘着を示さない。
【００４４】
本明細書に記載の一実施形態または実施形態の組み合わせにおいて、組成物は、０．７〜３．５、または０．８〜３．２、または０．９〜３．０、または１．０〜３．０、または１．２〜３．０、または１．４〜３．０の剥離強度（Ｎ／２５ｍｍ）を有する。さらなる実施形態において、組成物は、本明細書に記載されるように、ロール粘着を示さない。
【００４５】
本明細書に記載の一実施形態または実施形態の組み合わせにおいて、組成物は、組成物の重量に基づく各重量％で、５．０〜３０重量％、または１０〜２５重量％のプロピレン／エチレンコポリマー、４０〜７０重量％、５０〜６５重量％の粘着付与剤、および５．０〜１５重量％、または７．０〜１２重量％のオイルを含む。
【００４６】
本明細書に記載の一実施形態または実施形態の組み合わせにおいて、組成物は、酸化防止剤（例えば、ＩＲＧＡＮＯＸ１０１０、ＩＲＧＡＮＯＸ１０７６、および／またはＩＲＧＡＦＯＳ１６８）、充填剤および／または着色剤から選択される１つ以上の添加剤をさらに含む。
【００４７】
本明細書に記載の一実施形態または実施形態の組み合わせにおいて、組成物は、組成物の重量に基づいて、０．１０〜１．００重量％、または０．２０〜０．８０重量％、または０．５０〜０．６０重量％の１つ以上の酸化防止剤（例えば、ＩＲＧＡＮＯＸ１０１０、ＩＲＧＡＮＯＸ１０７６、および／またはＩＲＧＡＦＯＳ１６８）をさらに含む。
【００４８】
本明細書に記載の一実施形態または実施形態の組み合わせにおいて、組成物は、組成物の重量に基づいて、＜０．１０重量％、または＜０．０５重量％、または＜０．０１重量％のＥＶＡを含む。さらなる実施形態において、組成物は、ＥＶＡを含まない。
【００４９】
本明細書に記載の一実施形態または実施形態の組み合わせにおいて、組成物は、組成物の重量に基づいて、＜０．１０重量％、または＜０．０５重量％、または＜０．０１重量％のエチレン系ポリマーを含み、成分Ｂのコポリマーは含まない。さらなる実施形態において、組成物は、そのようなエチレン系ポリマーを含まない。
【００５０】
本明細書に記載の一実施形態または実施形態の組み合わせにおいて、組成物は、組成物の重量に基づいて、＜０．１０重量％、または＜０．０５重量％、または＜０．０１重量％のエチレン／アルファ−オレフィンランダムコポリマーを含む。さらなる実施形態において、組成物は、エチレン／アルファ−オレフィンランダムコポリマーを含まない。
【００５１】
本明細書に記載の一実施形態または実施形態の組み合わせにおいて、組成物は、組成物の重量に基づいて、＜０．１０重量％、または＜０．０５重量％、または＜０．０１重量％のエチレン／アルファ−オレフィンターポリマー（例えば、エチレン／プロピレン／Ｃ４〜Ｃ２０アルファ−オレフィンターポリマー）を含む。さらなる実施形態において、組成物は、エチレン／アルファ−オレフィンターポリマーを含まない。
【００５２】
本明細書に記載の一実施形態または実施形態の組み合わせにおいて、組成物は、組成物の重量に基づいて、＜０．１０重量％、または＜０．０５重量％、または＜０．０１重量％のエチレン／アルファ−オレフィン／ジエンターポリマー（例えば、ＥＰＤＭ）を含む。さらなる実施形態において、組成物は、エチレン／アルファ−オレフィン／ジエンターポリマーを含まない。
【００５３】
本明細書に記載の一実施形態または実施形態の組み合わせにおいて、組成物は、組成物の重量に基づいて、＜０．１０重量％、または＜０．０５重量％、または＜０．０１重量％のポリエチレンホモポリマー（例えば、ＨＤＰＥまたはＬＤＰＥ）を含む。さらなる実施形態において、組成物は、ポリエチレンホモポリマーを含まない。
【００５４】
本明細書に記載の一実施形態または実施形態の組み合わせにおいて、組成物は、組成物の重量に基づいて、＜０．１０重量％、または＜０．０５重量％、または＜０．０１重量％の、重合形態でスチレンを含有するポリマーを含む。さらなる実施形態において、組成物は、重合形態でスチレンを含有するポリマーを含まない。
【００５５】
本明細書に記載の一実施形態または実施形態の組み合わせにおいて、組成物は、組成物の重量に基づいて、＜０．１０重量％、または＜０．０５重量％、または＜０．０１重量％のフッ素含有ポリマーを含む。さらなる実施形態において、組成物は、フッ素含有ポリマーを含まない。
【００５６】
本明細書に記載の一実施形態または実施形態の組み合わせにおいて、組成物は、組成物の重量に基づいて、＜０．１０重量％、または＜０．０５重量％、または＜０．０１重量％のポリウレタンを含む。さらなる実施形態において、組成物は、ポリウレタンを含まない。
【００５７】
本明細書に記載の一実施形態または実施形態の組み合わせにおいて、組成物は、組成物の重量に基づいて、＜０．１０重量％、または＜０．０５重量％、または＜０．０１重量％のアタクチックプロピレン系ポリマーを含む。さらなる実施形態において、組成物は、アタクチックプロピレン系ポリマーを含まない。
【００５８】
本明細書に記載の一実施形態または実施形態の組み合わせにおいて、組成物は、組成物の重量に基づいて、＜０．１０重量％、または＜０．０５重量％、または＜０．０１重量％のポリプロピレンホモポリマーを含む。さらなる実施形態において、組成物は、ポリプロピレンホモポリマーを含まない。
【００５９】
本明細書に記載の一実施形態または実施形態の組み合わせにおいて、組成物は、組成物の重量に基づいて、＜０．１０重量％、または＜０．０５重量％、または＜０．０１重量％の充填剤を含む。さらなる実施形態において、組成物は、充填剤（例えば、カーボンブラックまたはシリカ）を含まない。
【００６０】
本発明はまた、本明細書に記載の１つ以上の実施形態の組成物から形成される少なくとも１つの成分を含む物品を提供する。好適な物品の非限定的な例としては、おむつおよび女性用衛生製品などの、オレフィン系ポリマーバックシートに接着された不織布を含む物品が挙げられる。
【００６１】
本明細書に記載の一実施形態または実施形態の組み合わせにおいて、物品は、建築材料、コーティング布、医療デバイス、衛生用品、玩具またはスポーツ用品、履物用部品、床タイル、カーペット、または自動車部品である。
【００６２】
本明細書に記載の一実施形態または実施形態の組み合わせにおいて、物品は、ラミネート、多層フィルム、本、シーラント、成形品、家具、屋根瓦、モールディングまたはトリム、窓、ドア、旅行鞄、または革製品である。
【００６３】
本明細書に記載の一実施形態または実施形態の組み合わせにおいて、物品は、基材をさらに含む。さらなる実施形態において、基材は不織布である。本明細書で使用される場合、「不織布」は、例えば、機械的インターロックによって、または繊維の少なくとも一部を融合することによって、ランダムなウェブにおいて一緒に保持された一成分および／または二成分の繊維のアセンブリ（例えば、コア／シース、海の島状、サイドバイサイド、セグメント化パイなど）である。以下の説明では、不織布を製造するための非限定的な手順を提供する。ステープル繊維紡糸（短紡糸、長紡糸を含む）、スパンボンド、メルトブロー、またはそれらの複数の組み合わせを含む溶融紡糸プロセスによって製造された繊維は、ウェブに形成することができ、その後、カードサーマルボンディング、ウェットレイド、エアレイド、エアスルーボンディング、カレンダーサーマルボンディング、ハイドロエンタングルメント、ニードルパンチング、接着結合、またはそれらの任意の組み合わせなどの結合技術を使用して不織布に形成される。
【００６４】
本明細書に記載の一実施形態または実施形態の組み合わせにおいて、組成物は、基材の少なくとも１つの表面と別の基材の少なくとも１つの表面との間にシールを形成する。
【００６５】
本明細書に記載の一実施形態または実施形態の組み合わせにおいて、各基材は、衛生用品の成分である。
【００６６】
本明細書に記載の一実施形態または実施形態の組み合わせにおいて、少なくとも１つの基材は、木材である。
【００６７】
本明細書に記載の一実施形態または実施形態の組み合わせにおいて、少なくとも１つの基材は、紙、ボール紙、布、またはプラスチックもしくは金属から選択される。
【００６８】
本発明の組成物は、本明細書に開示される２つ以上の実施形態を含み得る。
【００６９】
本発明の物品は、本明細書に開示される２つ以上の実施形態の組み合わせを含み得る。
【００７０】
オレフィンマルチブロックコポリマー
一実施形態では、オレフィンマルチブロックコポリマーは、エチレン／α−オレフィンマルチブロックコポリマーであり、ポリマーの重量に基づいて、５０重量％または過半量の重合エチレンを含む。 
【００７１】
「オレフィンブロックコポリマー」または「ＯＢＣ」という用語は、エチレン／α−オレフィンマルチブロックコポリマーを意味し、エチレンと、重合形態の１つ以上の、好ましくは１つの共重合性α−オレフィンコモノマーと、を含み、化学的または物理的特性が異なる２つ以上の、好ましくは２つの重合モノマー単位の複数のブロックまたはセグメントを特徴とする。コポリマー中の「エチレン」または「コモノマー」の量に言及する場合、これは、その重合単位を意味すると理解される。いくつかの実施形態において、マルチブロックコポリマーは、以下の式によって表すことができる：
（ＡＢ）ｎ、
式中、ｎは、少なくとも１であり、好ましくは１より大きい整数、例えば、２、３、４、５、１０、１５、２０、３０、４０、５０、６０、７０、８０、９０、１００、またはそれを超える整数であり、「Ａ」は、ハードブロックまたはセグメントを表し、「Ｂ」は、ソフトブロックまたはソフトセグメントを表す。好ましくは、ＡおよびＢは、実質的に分岐状または実質的に星形の様式とは対照的に、実質的に線状の様式で連結される。他の実施形態において、ＡブロックおよびＢブロックは、ポリマー鎖に沿ってランダムに分布される。換言すると、ブロックコポリマーは、通常、以下のような構造を有さない。
ＡＡＡ−ＡＡ−ＢＢＢ−ＢＢ。
【００７２】
さらに他の実施形態において、ブロックコポリマーは、異なるコモノマー（複数可）を含む第３のタイプのブロックを通常有さない。なお他の実施形態において、ブロックＡおよびブロックＢの各々は、ブロック内に実質的にランダムに分布したモノマーまたはコモノマーを有する。換言すると、ブロックＡもブロックＢも、ブロックの残りとは実質的に異なる組成を有する先端セグメントなどの別個の組成の２つ以上のサブセグメント（またはサブブロック）を含まない。
【００７３】
好ましくは、エチレンは、ブロックコポリマー全体の大部分のモル分率を含み、すなわち、エチレンは、全ポリマーの少なくとも５０モルパーセントを含む。より好ましくは、エチレンは、少なくとも６０モルパーセント、少なくとも７０モルパーセント、または少なくとも８０モルパーセントを含み、ポリマー全体の実質的な残りは、好ましくは、３つ以上の炭素原子を有するα−オレフィンである少なくとも１つの他のコモノマーを含む。いくつかの実施形態において、オレフィンブロックコポリマーは、５０モル％〜９０モル％、好ましくは６０モル％〜８５モル％、より好ましくは６５モル％〜８０モル％のエチレンを含み得る。多くのエチレン／オクテンブロックコポリマーについて、好ましい組成物は、ポリマー全体の８０モルパーセントを超えるエチレン含量、およびポリマー全体の１０〜１５モルパーセント、好ましくは１５〜２０モルパーセントのオクテン含量を含む。
【００７４】
オレフィンブロックコポリマーは、様々な量の「ハード」および「ソフト」セグメントを含む。「ハード」セグメントは、エチレンが、ポリマーの重量に基づいて、９５重量パーセントを超える、または９８重量パーセントを超える、最大１００重量パーセントの量で存在する重合単位のブロックである。換言すると、ハードセグメント中のコモノマー含有量（エチレン以外のモノマー含有量）は、ポリマーの重量に基づいて、５重量パーセント未満、または２重量パーセント未満であり、最低でゼロになり得る。いくつかの実施形態において、ハードセグメントは、エチレンに由来するすべてまたは実質的にすべての単位を含む。「ソフト」セグメントは、コモノマー含有量（エチレン以外のモノマーの含有量）が、ポリマーの重量に基づいて、５重量パーセント超、または８重量パーセント超、１０重量パーセント超、または１５重量パーセント超の重合単位のブロックである。いくつかの実施形態において、ソフトセグメント中のコモノマー含有量は、２０重量パーセント超、２５重量パーセント超、３０重量パーセント超、３５重量パーセント超、４０重量パーセント超、４５重量パーセント超、５０重量パーセント超、または６０重量パーセント超であり得、最大１００重量パーセントであってもよい。
【００７５】
ソフトセグメントは、ＯＢＣ中に、ＯＢＣの総重量の１重量パーセント〜９９重量パーセント、または５重量パーセント〜９５重量パーセント、１０重量パーセント〜９０重量パーセント、１５重量パーセント〜８５重量パーセント、２０重量パーセント〜８０重量パーセント、２５重量パーセント〜７５重量パーセント、３０重量パーセント〜７０重量パーセント、３５重量パーセントから６５重量パーセント、４０重量パーセント〜６０重量パーセント、またはＯＢＣの総重量の４５重量パーセント〜５５重量パーセントの量で存在し得る。逆に、ハードセグメントは、同様の範囲で存在し得る。ソフトセグメントの重量割合およびハードセグメントの重量割合は、ＤＳＣまたはＮＭＲから得たデータに基づいて計算することができる。そのような方法および計算は、例えば、その開示全体が参照により本明細書に組み込まれる、Ｃｏｌｉｎ  Ｌ．Ｐ．Ｓｈａｎ，Ｌｏｎｎｉｅ  Ｈａｚｌｉｔｔ，ｅｔ  ａｌ．の名で２００６年３月１５日出願され、Ｄｏｗ  Ｇｌｏｂａｌ  Ｔｅｃｈｎｏｌｏｇｉｅｓ  Ｉｎｃに譲渡された、「エチレン／α−オレフィンブロックインターコポリマー」と題された米国特許第７，６０８，６６８号に開示されている。特に、ハードセグメントおよびソフトセグメントの重量パーセンテージ、ならびにコモノマー含有量は、ＵＳ７，６０８，６６８の第５７欄〜第６３欄に記載されているように決定することができる。
【００７６】
オレフィンブロックコポリマーは、好ましくは直鎖の様式で接合された２つ以上の化学的に異なる領域またはセグメント（「ブロック」と称される）を含むポリマーであり、重合エチレン官能性に対してペンダントまたはグラフトの様式よりもむしろ端と端で接合されている。一実施形態において、ブロックは、組み込まれたコモノマーの量もしくはタイプ、密度、結晶化度の量、このような組成のポリマーに起因する結晶サイズ、立体規則性（アイソタクチックもしくはシンジオタクチック）のタイプまたは程度、位置規則性もしくは位置不規則性、分岐（長鎖分岐もしくは超分岐を含む）の量、均質性、または他の任意の化学的もしくは物理的特性で異なる。逐次モノマー付加、流動性触媒、またはアニオン重合技術によって生成されたインターポリマーを含む先行技術のブロックインターポリマーと比較して、本発明のＯＢＣは、一実施形態においては、それらの調製に使用される複数の触媒と組み合わせたシャトル剤（複数可）の効果のために、両ポリマー多分散性（ＰＤＩまたはＭｗ／ＭｎまたはＭＷＤ）の唯一の分布、ブロック長分布、および／またはブロック数分布によって特徴付けられる。
【００７７】
一実施形態において、ＯＢＣは、連続プロセスで製造され、１．７〜３．５、または１．８〜３、または１．８〜２．５、または１．８〜２．２の多分散指数ＰＤＩ（またはＭＷＤ）を有する。バッチまたは半バッチプロセスで生成される場合、ＯＢＣは、１．０〜３．５、または１．３〜３．０、または１．４〜２．５、または１．４〜２．０のＰＤＩを有する。
【００７８】
加えて、オレフィンブロックコポリマーは、ポアソン分布ではなくシュルツ−フローリー分布に適合するＰＤＩを有する。本ＯＢＣは、多分散ブロック分布ならびにブロックサイズの多分散分布の両方を有する。これにより、改善された区別可能な物理的特性を有するポリマー生成物が形成される。多分散ブロック分布の理論的利点は、Ｐｏｔｅｍｋｉｎ，Ｐｈｙｓｉｃａｌ  Ｒｅｖｉｅｗ  Ｅ（１９９８）５７（６），ｐｐ．６９０２−６９１２、およびＤｏｂｒｙｎｉｎ，Ｊ．Ｃｈｅｍ．Ｐｈｖｓ．（１９９７）１０７（２１），ｐｐ  ９２３４−９２３８において以前にモデル化され、考察されている。
【００７９】
一実施形態において、本発明のオレフィンブロックコポリマーは、ブロック長の最も確かな分布を有する。一実施形態において、オレフィンブロックコポリマーは、以下のものを有すると定義される：すなわち、
（Ａ）１．７〜３．５のＭｗ／Ｍｎ、少なくとも１つの摂氏での融点Ｔｍ、およびグラム／立方センチメートルでの密度ｄ、ここで、Ｔｍおよびｄの数値は、以下の関係：
Ｔｍ＞−２００２．９＋４５３８．５（ｄ）−２４２２．２（ｄ）２、に対応する；かつ／または
（Ｂ）約１．７〜約３．５のＭｗ／Ｍｎ、Ｊ／ｇでの融解熱ΔＨ、および最高ＤＳＣピークと最高結晶化分析分別（「ＣＲＹＳＴＡＦ」）ピークとの間の温度差として定義される、摂氏でのデルタ量ΔＴによって特徴付けられ、ここで、ΔＴおよびΔＨの数値は、以下の関係：
ΔＴ＞−０．１２９９  ΔＨ＋６２．８１、ΔＨは、ゼロより大きく、最大１３０Ｊ／ｇであり、
ΔＴ≧４８℃、ΔＨは、１３０Ｊ／ｇより大きい、
を有し、ＣＲＹＳＴＡＦピークは、累積ポリマーの少なくとも５パーセントを使用して決定され、ポリマーの５パーセント未満が、識別可能なＣＲＹＳＴＡＦピークを有する場合、ＣＲＹＳＴＡＦ温度は、３０℃である；かつ／または
（Ｃ）エチレン／α−オレフィンインターポリマーの圧縮成形フィルムで測定された３００％歪みおよび１サイクルでの弾性回復率Ｒｅ、ならびにグラム／立方センチメートルでの密度ｄ、ここで、エチレン／α−オレフィンインターポリマーが架橋相を実質的に含んでいないとき、Ｒｅおよびｄの数値は、以下の関係：
Ｒｅ＞１４８１−１６２９（ｄ）を満たす；かつ／または
（Ｄ）ＴＲＥＦを使用して分別したときに４０℃〜１３０℃で溶出する分子フラクションを有し、そのフラクションは、量（−０．２０１３）Ｔ＋２０．０７以上、より好ましくは量（−０．２０１３）Ｔ＋２１．０７以上のコモノマーモル含有量を有することを特徴とし、式中、Ｔは、℃で測定されたＴＲＥＦフラクションのピーク溶出温度の数値である；かつ／または、
（Ｅ）２５℃での貯蔵弾性率Ｇ’（２５℃）、および１００℃での貯蔵弾性率Ｇ’（１００℃）を有し、Ｇ’（２５℃）対Ｇ’（１００℃）の比は、１：１〜９：１の範囲にある。
【００８０】
オレフィンブロックコポリマーはまた：
（Ｆ）フラクションが、少なくとも０．５および最大１のブロックインデックスおよび１．３を超える分子量分布Ｍｗ／Ｍｎを有することを特徴とする、ＴＲＥＦを使用して分別すると４０℃〜１３０℃で溶出する分子フラクション、および／または
（Ｇ）ゼロを超えかつ最大１．０の平均ブロックインデックスおよび１．３を超える分子量分布Ｍｗ／Ｍｎ、も有し得る。オレフィンブロックコポリマーは、特性（Ａ）〜（Ｇ）のうちの１つ、いくつか、全て、または任意の組み合わせを有してもよいことが理解される。ブロックインデックスは、その目的のために参照により本明細書に組み込まれる、米国特許第７，６０８，６６８号に詳述されるように決定され得る。特性（Ａ）〜（Ｇ）を決定するための分析方法は、例えば、その目的のために参照により本明細書に組み込まれる、米国特許第７，６０８，６６８号、第３１欄２６行目〜第３５欄４４行目に記載されている。
【００８１】
エチレン／α−オレフィンマルチブロックインターポリマー、およびさらなるコポリマーは、性質（Ａ）〜（Ｇ）のうちのいずれか１つを含んでもよい、または（Ａ）〜（Ｇ）のうちの２つ以上の組み合わせを含んでもよい。
【００８２】
本ＯＢＣを調製する際に使用するのに好適なモノマーとしては、エチレン、およびエチレン以外の１つ以上の、好ましくは１つの付加重合性モノマー（複数可）が挙げられる。好適なコモノマーの例としては、３〜３０個、好ましくは３〜２０個の炭素原子の直鎖または分岐鎖α−オレフィン、例えば、プロピレン、１−ブテン、１−ペンテン、３−メチル−１−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、および１−エイコセン；３〜３０個、好ましくは３〜２０個の炭素原子のシクロオレフィン、例えば、シクロペンテン、シクロヘプテン、ノルボルネン、５−メチル−２−ノルボルネン、テトラシクロドデセン、および２−メチル−１，４，５，８−ジメタノ−１，２，３，４，４ａ，５，８，８ａ−オクタヒドロ−ナフタレン；ジ−およびポリオレフィン、例えば、ブタジエン、イソプレン、４−メチル−１，３−ペンタジエン、１，３−ペンタジエン、１，４−ペンタジエン、１，５−ヘキサジエン、１，４−ヘキサジエン、１，３−ヘキサジエン、１，３−オクタジエン、１，４−オクタジエン、１，５−オクタジエン、１，６−オクタジエン、１，７−オクタジエン、エチリデンノルボルネン、ビニルノルボルネン、ジシクロペンタジエン、７−メチル−１，６−オクタジエン、４−エチリデン−８−メチル−１，７−ノナジエン、および５，９−ジメチル−１，４，８−デカトリエン；ならびに３−フェニルプロペン、４−フェニルプロペン、１，２−ジフルオロエチレン、テトラフルオロエチレン、および３，３，３−トリフルオロ−１−プロペンが挙げられる。好ましいα−オレフィンとしては、Ｃ３〜Ｃ２０α−オレフィン、好ましくはＣ３〜Ｃ１０α−オレフィンが挙げられるが、これらに限定されない。より好ましいα−オレフィンとしては、プロピレン、１−ブテン、１−ペンテン、１−ヘキセン、１−ヘプテン、および１−オクテンが挙げられ、より好ましくは、プロピレン、１−ブテン、１−ヘキセン、および１−オクテンが挙げられ、より好ましくは１−オクテンが挙げられる。
【００８３】
オレフィンブロックコポリマーは、参照により本明細書に組み込まれる、米国特許第７，８５８，７０６号に記載されているような鎖シャトリングプロセスを介して製造することができる。具体的には、好適な鎖シャトリング剤および関連情報については、第１６欄第３９行〜第１９欄第４４行に列挙されている。好適な触媒は、第１９欄４５行目〜第４６欄１９行目に記載され、好適な共触媒は、第４６欄２０行目〜第５１欄２８行目に記載されている。プロセスについては文書全体で、具体的には第５１欄欄第２９行〜第５４欄第５６行に記載されている。プロセスについてはまた、例えば次の米国特許第７，６０８，６６８号、同第７，８９３，１６６号、および同第７，９４７，７９３号にも記載されている。
【００８４】
一実施形態において、エチレン／α−オレフィンマルチブロックコポリマーは、０．９１０ｇ／ｃｃ以下、または０．９０５ｇ／ｃｃ以下、または０．９００ｇ／ｃｃ以下、または０．８８５ｇ／ｃｃ以下、または０．８８０ｇ／ｃｃ以下の密度を有する。
【００８５】
一実施形態において、エチレン／α−オレフィンマルチブロックコポリマーは、０．８５５ｇ／ｃｃ以上、さらに０．８６０ｇ／ｃｃ以上、さらに０．８６２ｇ／ｃｃ以上の密度を有する。密度は、ＡＳＴＭ  Ｄ−７９２−０８の手順によって測定される。
【００８６】
一実施形態において、エチレン／α−オレフィンマルチブロックコポリマーは、８０℃を超える、または８５℃を超える、または９０℃を超える、または９５℃を超える、または１００℃を超える融点を有する。融点は、参照により本明細書に組み込まれる、米国特許公開第２００６／０１９９９３０号（ＷＯ２００５／０９０４２７）に記載される示差走査熱量測定法（ＤＳＣ）によって測定される。
【００８７】
一実施形態において、エチレン／α−オレフィンマルチブロックコポリマーは、ＡＳＴＭ  Ｄ−１２３８（１９０℃、２．１６ｋｇ荷重）を使用して測定した場合、０．１ｇ／１０分以上、または０．５ｇ／１０分以上、または１．０ｇ／１０分以上、または５．０ｇ／１０分以上、または１０ｇ／１０分以上のメルトインデックス（Ｉ２）を有する。
【００８８】
一実施形態において、エチレン／α−オレフィンマルチブロックコポリマーは、ＡＳＴＭ  Ｄ−１２３８（１９０℃、２．１６ｋｇ荷重）を使用して測定した場合、５０ｇ／１０分以下、または４０ｇ／１０分以下、または３０ｇ／１０分以下、または２０ｇ／１０分以下のメルトインデックス（Ｉ２）を有する。
【００８９】
オレフィンマルチブロックコポリマーは、本明細書に記載のような２つ以上の実施形態の組み合わせを含んでいてもよい。
【００９０】
エチレンマルチブロックコポリマーは、本明細書に記載のような２つ以上の実施形態の組み合わせを含んでいてもよい。
【００９１】
エチレン／α−オレフィンマルチブロックコポリマーは、本明細書に記載されるような２つ以上の実施形態の組み合わせを含んでもよい。
【００９２】
添加剤
一実施形態において、本発明の組成物は、少なくとも１つの添加剤を含む。好適な添加剤としては、充填剤、酸化防止剤、ＵＶ安定剤、難燃剤、着色剤または顔料、酸化亜鉛、ステアリン酸、ステアリン酸亜鉛、離型剤、およびそれらの組み合わせが挙げられるが、それらに限定されない。
【００９３】
酸化防止剤としては、ヒンダードフェノール、ビスフェノール、およびチオビスフェノール；置換ヒドロキノン；トリス（アルキルフェニル）ホスファイト；ジアルキルチオジ−プロピオネート；フェニルナフチルアミン；置換ジフェニルアミン；ジアルキル、アルキルアリール、およびジアリール置換ｐ−フェニレンジアミン；モノマーおよびポリマーのジヒドロキノリン；２−（４−ヒドロキシ−３，５−ｔ−ブチルアニリン）−４，６−ビス（オクチルチオ）１，３，５−トリアジン；ヘキサヒドロ−１，３，５−トリス−β−（３，５−ジ−ｔ−ブチル−４−ヒドロキシフェニル）プロピオニル−ｓ−トリアジン；２，４，６−トリス（ｎ−１，４−ジメチルペンチルフェニレン−ジアミノ）−１，３，５−トリアジン；およびトリス−（３，５−ジ−ｔ−ブチル−４−ヒドロキシベンジル）イソシアヌレートが挙げられるが、それらに限定されない。
【００９４】
実施形態
本開示の特定の実施形態としては、以下が挙げられるが、それらに限定されない：
１．以下の成分：
Ａ）≦０．８８０ｇ／ｃｃの密度、２．００〜３．００のＭＷＤ（ｃｏｎｖ）、および≦８０，０００ｍＰａ・ｓの溶融粘度（１７７℃）を有するプロピレン／エチレンコポリマーと、
Ｂ）≦０．８９０ｇ／ｃｃの密度および≧０．５ｇ／１０分のメルトインデックス（Ｉ２）を有するオレフィンマルチブロックコポリマーと、を含む、組成物。
【００９５】
２．オレフィンマルチブロックコポリマーが、エチレンマルチブロックコポリマーであり、さらに、エチレン／アルファ−オレフィンマルチブロックコポリマーである、実施形態１に記載の組成物。
【００９６】
３．プロピレン／エチレンコポリマーが、≦５０，０００ｍＰａ・ｓの溶融粘度（１７７℃）を有する、実施形態１または実施形態２に記載の組成物。
【００９７】
４．プロピレン／エチレンコポリマーが、≦２０，０００ｍＰａ・ｓの溶融粘度（１７７℃）を有する、実施形態１〜３のいずれか一つに記載の組成物。
【００９８】
５．プロピレン／エチレンコポリマーが、≦１０，０００ｍＰａ・ｓの溶融粘度（１７７℃）を有する、実施形態１〜４のいずれか一つに記載の組成物。
【００９９】
６．プロピレン／エチレンコポリマーが、≦８，０００ｍＰａ・ｓの溶融粘度（１７７℃）を有する、実施形態１〜５のいずれか一つに記載の組成物。
【０１００】
７．プロピレン／エチレンコポリマーが、≧１，０００ｍＰａ・ｓの溶融粘度（１７７℃）を有する、実施形態１〜６のいずれか一つに記載の組成物。
【０１０１】
８．組成物が、４，０００〜１０，０００ｍＰａ・ｓの溶融粘度（１５０℃）を有する、実施形態１〜７のいずれか一つに記載の組成物。
【０１０２】
９．プロピレン／エチレンコポリマーが、≧０．８５５ｇ／ｃｃ、または≧０．８５８ｇ／ｃｃ、または≧０．８６０ｇ／ｃｃ、または≧０．８６２ｇ／ｃｃ、または≧０．８６５ｇ／ｃｃ（１ｃｃ＝１ｃｍ３）の密度を有する、実施形態１〜８のいずれか一つに記載の組成物。
【０１０３】
１０．プロピレン／エチレンコポリマーが、≦０．８８５ｇ／ｃｃ、または≦０．８８０ｇ／ｃｃ、または≦０．８７８ｇ／ｃｃ、または≦０．８７５ｇ／ｃｃ、または≦０．８７０ｇ／ｃｃの密度を有する、実施形態１〜９のいずれか一つに記載の組成物。
【０１０４】
１１．プロピレン／エチレンコポリマーが、≧８００ｍＰａ・ｓ、または≧１０００ｍＰａ・ｓ、または≧１２００ｍＰａ・ｓ、または≧１４００ｍＰａの溶融粘度（１７７℃）を有する、実施形態１〜１０のいずれか一つに記載の組成物。
【０１０５】
１２．プロピレン／エチレンコポリマーが、２，０００ｍＰａ・ｓ〜１２，０００ｍＰａ・ｓ、または４，０００ｍＰａ・ｓ〜１０，０００ｍＰａ・ｓ、または５，０００ｍＰａ・ｓ〜９，０００ｍＰａ・ｓ、または６，０００ｍＰａ・ｓ〜９，０００ｍＰａ・ｓの溶融粘度（１７７℃）を有する、実施形態１〜１１のいずれか一つに記載の組成物。
【０１０６】
１３．プロピレン／エチレンコポリマーが、３０，０００〜７０，０００ｇ／モル、または３５，０００〜６０，０００ｇ／モル、または４０，０００〜５０，０００ｇ／モルの重量平均分子量（Ｍｗ）を有する、実施形態１〜１２のいずれか一つに記載の組成物。
【０１０７】
１４．プロピレン／エチレンコポリマーが、１０，０００〜３０，０００ｇ／モル、または１２，０００〜２５，０００ｇ／モル、または１６，０００〜２２，０００ｇ／モルの数平均分子量（Ｍｎ）を有する、実施形態１〜１３のいずれか一つに記載の組成物。
【０１０８】
１５．プロピレン／エチレンコポリマーが、２．００〜４．００、または２．００〜３．５０、または２．００〜３．００、または２．００〜２．５０、または２．１０〜２．４５、または２．２０〜２．４０のＭｗ／Ｍｎを有する、実施形態１〜１４のいずれか一つに記載の組成物。
【０１０９】
１６．プロピレン／エチレンコポリマーが、組成物の重量に基づいて、５．０重量％、または１０重量％、または１５重量％〜２５重量％、または３０重量％、または３５重量％、または４０重量％、または４５重量％の量で組成物中に存在する、実施形態１〜１５のいずれか一つに記載の組成物。
【０１１０】
１７．オレフィンマルチブロックコポリマーが、エチレン／アルファ−オレフィンマルチブロックコポリマーであり、α−オレフィンが、Ｃ３〜Ｃ２０α−オレフィン、さらにＣ３〜Ｃ１０α−オレフィンから選択される、実施形態１〜１６のいずれか一つに記載の組成物。
【０１１１】
１８．α−オレフィンが、プロピレン、１−ブテン、１−ペンテン、１−ヘキセン、１−ヘプテン、および１−オクテンから選択され、さらにプロピレン、１−ブテン、１−ヘキセン、および１−オクテンから選択され、さらに１−オクテンである、実施形態１７に記載の組成物。
【０１１２】
１９．オレフィンマルチブロックコポリマーが、≧０．８５５ｇ／ｃｃ、または≧０．８５８ｇ／ｃｃ、または≧０．８６０ｇ／ｃｃ、または≧０．８６２ｇ／ｃｃ、または≧０．８６５ｇ／ｃｃ（１ｃｃ＝１ｃｍ３）の密度を有する、実施形態１〜１８のいずれか一つに記載の組成物。
【０１１３】
２０．オレフィンマルチブロックコポリマーが、≦０．８８５ｇ／ｃｃ、または≦０．８８０ｇ／ｃｃ、または≦０．８７８ｇ／ｃｃ、または≦０．８７５ｇ／ｃｃ、または≦０．８７０ｇ／ｃｃの密度を有する、実施形態１〜１９のいずれか一つに記載の組成物。
【０１１４】
２１．オレフィンマルチブロックコポリマーが、≧１．０ｇ／１０分、または≧２．０ｇ／１０分、または≧４．０ｇ／１０分、または≧６．０ｇ／１０分、または≧８．０ｇ／１０分、または≧１０ｇ／１０分のメルトインデックスＩ２を有する、実施形態１〜２０のいずれか一つに記載の組成物。
【０１１５】
２２．オレフィンマルチブロックコポリマーが、≦５０ｇ／１０分、または≦４５ｇ／１０分、または≦４０ｇ／１０分、または≦３５ｇ／１０分、または≦３０ｇ／１０分、または≦２５ｇ／１０分、または≦２０ｇ／１０分のメルトインデックスＩ２を有する、実施形態１〜２１のいずれか一つに記載の組成物。
【０１１６】
２３．オレフィンマルチブロックコポリマーが、組成物の重量に基づいて、２．０重量％、または４．０重量％、または６．０重量％〜１２重量％、または１４重量％、または１６重量％、または１８重量％、または２０重量％の量で組成物中に存在する、実施形態１〜２２のいずれか一つに記載の組成物。
【０１１７】
２４．成分Ａの成分Ｂに対する重量比が、１．２〜５．０、または１．４〜４．５、または１．６〜４．０、または１．７〜３．５、または１．８〜３．０である、実施形態１〜２３のいずれか一つに記載の組成物。
【０１１８】
２５．組成物が、少なくとも１つの粘着付与剤、任意選択で少なくとも１つのオイル、および任意選択で少なくとも１つのワックスをさらに含み、さらに、粘着付与剤は、水素化粘着付与剤である、実施形態１〜２４のいずれか一つに記載の組成物。
【０１１９】
２６．組成物が、少なくとも１つの粘着付与剤および少なくとも１つのオイルを含み、さらに粘着付与剤は、水素化粘着付与剤である、実施形態１〜２５のいずれか一つに記載の組成物。
【０１２０】
２７．組成物が、組成物の重量に基づいて、４５重量％〜７５重量％、または４５重量％〜７５重量％、または５０重量％〜７０重量％、または５５重量％〜６５重量％の粘着付与剤を含む、実施形態１〜２６のいずれか一つに記載の組成物。
【０１２１】
２８．組成物が、組成物の重量に基づいて、１．０重量％〜２０重量％、または２．０重量％〜１８重量％、または４．０重量％〜１６重量％、または６．０重量％〜１４重量％、または８．０重量％〜１２重量％のオイルを含む、実施形態１〜２７のいずれか一つに記載の組成物。
【０１２２】
２９．組成物が、５００ｍＰａ・ｓ〜２０，０００ｍＰａ・ｓ、または１，０００ｍＰａ・ｓ〜１５，０００ｍＰａ・ｓ、または３，０００ｍＰａ・ｓ〜１０，０００ｍＰａ・ｓ、または２，０００ｍＰａ・ｓ〜８，０００ｍＰａ・ｓ、または２，５００ｍＰａ・ｓ〜６，０００ｍＰａ・ｓ、または２，５００ｍＰａ・ｓ〜５，０００ｍＰａ・ｓの１５０℃における溶融粘度を有する、実施形態１〜２８のいずれか一つに記載の組成物。
【０１２３】
３０．組成物が、５００ｍＰａ・ｓ〜８，０００ｍＰａ・ｓ、または１０００ｍＰａ・ｓ〜７，０００ｍＰａ・ｓ、または２，０００ｍＰａ・ｓ〜６０００ｍＰａ・ｓ、または２，５００ｍＰａ・ｓ〜５０００ｍＰａ・ｓの１５０℃における溶融粘度を有する、実施形態１〜２９のいずれか一つに記載の組成物。
【０１２４】
３１．組成物が、≧０．７、または≧０．８、または≧０．９、または≧１．０の剥離強度（Ｎ／２５ｍｍ）を有する、実施形態１〜３０のいずれか一つに記載の組成物。
【０１２５】
３２．組成物が、０．７〜３．５、または０．８〜３．２、または０．９〜３．０、または１．０〜３．０、または１．２〜３．０、または１．４〜３．０の剥離強度（Ｎ／２５ｍｍ）を有する、実施形態１〜３１のいずれか一つに記載の組成物。
【０１２６】
３３．組成物が、組成物の重量に基づく各重量％で、５．０〜３０重量％、または１０〜２５重量％のプロピレン／エチレンコポリマー、４０〜７０重量％、５０〜６５重量％の粘着付与剤、および５．０〜１５重量％、または７．０〜１２重量％のオイルを含む、実施形態１〜３２のいずれか一つに記載の組成物。
【０１２７】
３４．組成物が、酸化防止剤、充填剤、および／または着色剤から選択される１つ以上の添加剤をさらに含む、実施形態１〜３３のいずれか一つに記載の組成物。
【０１２８】
３５．組成物が、組成物の重量に基づいて、０．１０〜１．００重量％、または０．２０〜０．８０重量％、または０．５０〜０．６０重量％の１つ以上の酸化防止剤をさらに含む、実施形態１〜３４のいずれか一つに記載の組成物。
【０１２９】
３６．実施形態１〜３５のいずれか一つに記載の組成物から形成された少なくとも１つの成分を含む、物品。
【０１３０】
３７．物品が、少なくとも１つの基材を含む、実施形態３６に記載の物品。
【０１３１】
定義
相反する記載、文脈から暗示的、または当該技術分野において慣習的でない限り、全ての部およびパーセントは重量に基づくものであり、全ての試験方法は本開示の出願日現在のものである。
【０１３２】
本明細書で使用される場合、「組成物」という用語は、組成物を含む材料の混合物、ならびに組成物の材料から形成された反応生成物および分解生成物を指す。
【０１３３】
本明細書で使用される場合、「ポリマー」という語は、同じ種類かまたは異なる種類のモノマーを重合することにより調製されるポリマー化合物を指す。したがって、ポリマーという総称は、ホモポリマーという用語（微量の不純物がポリマー構造に組み込まれ得るという理解の下に、唯一の種類のモノマーから調製されるポリマーを指すために用いられる）、および本明細書において以下に定義されるようなインターポリマーという用語を包含する。ポリマーという用語は、ポリマー中および／またはポリマー内に組み込まれ得る微量の不純物、例えば触媒残留物を含む。
【０１３４】
本明細書で使用される場合、「インターポリマー」という用語は、少なくとも２つの異なる種類のモノマーの重合により調製されるポリマーを指す。したがって、インターポリマーという総称は、コポリマー（２種類の異なるモノマーから調製されるポリマーを指すために用いられる）、および３種類以上の異なるモノマーから調製されるポリマーを含む。
【０１３５】
本明細書で使用される場合、「オレフィン系ポリマー」という用語は、５０重量％または過半量のオレフィンモノマー、例えばエチレンまたはプロピレン（ポリマーの重量に基づいて）を重合形態で含むポリマーを指し、任意に１つ以上のコモノマーを含み得る。
【０１３６】
本明細書で使用される場合、「プロピレン系ポリマー」という用語は、重合形態で、過半量のプロピレンモノマー（ポリマーの重量に基づいて）を含むポリマーを指し、任意に１種以上のコモノマーを含んでもよい。
【０１３７】
本明細書で使用される場合、「プロピレン／α−オレフィンインターポリマー」という用語は、重合形態で、（インターポリマーの重量に基づいて）過半量のプロピレンモノマーおよび少なくとも１つのα−オレフィンを含むインターポリマーを指す。
【０１３８】
本明細書で使用される場合、「プロピレン／α−オレフィンコポリマー」という用語は、重合形態で、過半量のプロピレンモノマー（コポリマーの重量に基づいて）と、α−オレフィンとを２種類のみのモノマーとして含むコポリマーを指す。
【０１３９】
本明細書で使用される場合、「プロピレン／エチレンコポリマー」という用語は、重合形態で、過半量のプロピレンモノマー（コポリマーの重量に基づいて）と、エチレンとを２種類のみのモノマーとして含むコポリマーを指す。
【０１４０】
本明細書で使用する場合、「エチレン系ポリマー」という用語は、重合形態で、（ポリマーの重量に基づいて）５０重量％または過半量のエチレンモノマーを含み、かつ任意選択で１つ以上のコモノマーを含み得るポリマーを指す。
【０１４１】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、任意の追加の構成要素、ステップ、または手順の存在を、それらが具体的に開示されているか否かにかかわらず、除外することを意図するものではない。いかなる疑義も避けるために、用語「含む」の使用を通じて主張される全ての組成物は、矛盾する記載がない限り、任意の追加の添加剤、補助剤、またはポリマー化合物であるかにかかわらず化合物を含み得る。対照的に、「から本質的になる」という用語は、操作性に必須ではないものを除き、任意の以降の記述の範囲から任意の他の成分、ステップ、または手順を除外する。「からなる」という用語は、具体的に描写または列挙されていない任意の成分、ステップ、または手順を排除する。
【０１４２】
試験方法
密度は、ＡＳＴＭ  Ｄ−７９２に従って測定する。結果は、１立方センチメートル当たりのグラム（ｇ）、またはｇ／ｃｃで報告する。
【０１４３】
ゲル浸透クロマトグラフィー（ＧＰＣｃｏｎｖ）
試料調製および試料注入のためのロボット支援送達（ＲＡＤ）システムを備えた高温ゲル浸透クロマトグラフィー（ＧＰＣ）システム。濃度検出器は、Ｐｏｌｙｍｅｒ  Ｃｈａｒ  Ｉｎｃ．（Ｖａｌｅｎｃｉａ，Ｓｐａｉｎ）製の赤外線検出器（ＩＲ４）である。データ収集は、Ｐｏｌｙｍｅｒ  Ｃｈａｒ  ＤＭ１００データ収集ボックスを使用して行った。担体溶媒は、１，２，４−トリクロロベンゼン（ＴＣＢ）であった。システムには、Ａｇｉｌｅｎｔからのオンライン溶媒脱気デバイスを装備した。カラムコンパートメントを、１５０℃で操作した。カラムは、４つのＭｉｘｅｄ  ＡＬＳ  ３０ｃｍ、２０ミクロンのカラムであった。溶媒は、約２００ｐｐｍの２，６−ジ−ｔ−ブチル−４−メチルフェノール（ＢＨＴ）を含有する窒素でパージされた１，２，４−トリクロロベンゼン（ＴＣＢ）であった。流量は１．０ｍＬ／分であり、注入量は２００μｌであった。穏やかに撹拌しながら、Ｎ２パージし、予熱したＴＣＢ（２００ｐｐｍのＢＨＴを含有する）中に試料を１６０℃で２．５時間溶解することによって、「２ｍｇ／ｍＬ」の試料濃度を調製した。
【０１４４】
２０個の狭分子量分布ポリスチレン標準物質を用いることによって、ＧＰＣカラム設定を較正した。標準物質の分子量（ＭＷ）は、５８０〜８，４００，０００ｇ／モルの範囲であり、標準物質を６つの「カクテル」混合物に含有させた。各標準混合物は、個々の分子量間で少なくとも一桁の間隔を有した。各ＰＳ標準物質の同等のポリプロピレン分子量は、ポリプロピレン（Ｔｈ．Ｇ．Ｓｃｈｏｌｔｅ，Ｎ．Ｌ．Ｊ．Ｍｅｉｊｅｒｉｎｋ，Ｈ．Ｍ．Ｓｃｈｏｆｆｅｌｅｅｒｓ，ａｎｄ  Ａ．Ｍ．Ｇ．Ｂｒａｎｄｓ，Ｊ．Ａｐｐｌ．Ｐｏｌｙｍ．Ｓｃｉ．，２９，３７６３−３７８２  （１９８４））およびポリスチレン（Ｅ．Ｐ．Ｏｔｏｃｋａ，Ｒ．Ｊ．Ｒｏｅ，Ｎ．Ｙ．Ｈｅｌｌｍａｎ，Ｐ．Ｍ．Ｍｕｇｌｉａ，Ｍａｃｒｏｍｏｌｅｃｕｌｅｓ，４，５０７（１９７１））に関する報告されたＭａｒｋ−Ｈｏｕｗｉｎｋ係数を用いて、以下の式を使用して計算した。
【数１】
2021527726.tif 000002
、
式中、Ｍｐｐは、ＰＰ換算ＭＷであり、ＭＰＳは、ＰＳ換算ＭＷであり、ＰＰおよびＰＳに関するＭａｒｋ−Ｈｏｕｗｉｎｋ係数のｌｏｇＫおよび値を、以下の表Ａに列挙する。
【表１】
2021527726.tif 000003
【０１４５】
四次多項式近似を溶出体積の関数として使用して、対数分子量較正を生成した。数平均分子量および重量平均分子量を、以下の等式に従って計算した。
【数２】
2021527726.tif 000004
、
式中、ＷｆｉおよびＭｉは、それぞれ溶出成分ｉの重量分率および分子量である。
【０１４６】
示差走査熱量測定法（ＤＳＣ）
示差走査熱量測定法（「ＤＳＣ」）を使用して、ポリマー（例えば、エチレン系（ＰＥ）ポリマーまたはプロピレン系（ＰＰ）ポリマー）中の結晶化度を測定する。約５ｍｇ〜８ｍｇのポリマー試料を計量し、ＤＳＣパンに置く。密閉された雰囲気を確保するためにパンに蓋を圧着する。試料パンをＤＳＣセルに配置し、次いで、約１０℃／分の速度で、ＰＥの場合１８０℃の温度（ポリプロピレンまたは「ＰＰ」の場合２３０℃）に加熱する。試料は、この温度で３分間保持する。次いで、試料は、１０℃／分の速度で、ＰＥについては−６０℃（ＰＰについては−４０℃）に冷却し、その温度で３分間等温に保持する。次に、試料を、完全に溶融するまで１０℃／分の速度で加熱する（第２の熱）。第２の熱曲線から決定した融解熱（Ｈｆ）を、ＰＰに関する１６５Ｊ／ｇの理論融解熱で割り、その量に１００を掛けることによって、結晶化度パーセントを計算する（例えば、結晶化度％＝（Ｈｆ／１６５Ｊ／ｇ）×１００（ＰＰの場合））。
【０１４７】
別段記載がない限り、各ポリマーの融点（複数可）（Ｔｍ）は、第２の熱曲線（ピークＴｍ）から決定し、結晶化温度（Ｔｃ）は、第１の冷却曲線（ピークＴｃ）から決定する。
【０１４８】
溶融粘度−ポリマー
溶融粘度は、Ｂｒｏｏｋｆｉｅｌｄ粘度計モデルおよびＢｒｏｏｋｆｉｅｌｄ  ＲＶ−ＤＶ−ＩＩ−Ｐｒｏ粘度計スピンドル３１を使用して、プロピレン／Ｃ４〜Ｃ１０アルファ−オレフィンインターポリマーについて１７７℃で測定した。試料をチャンバに注入し、次にこれをＢｒｏｏｋｆｉｅｌｄ  Ｔｈｅｒｍｏｓｅｌに挿入し、所定の位置に固定した。試料チャンバを、Ｂｒｏｏｋｆｉｅｌｄ  Ｔｈｅｒｍｏｓｅｌの底部に適合するノッチを底部に有していて、スピンドルが挿入されかつ回転している際にチャンバが回転しないようにする。試料（約８〜１０グラムの樹脂）を、溶融した試料が試料チャンバ上部の１インチ下になるまで必要な温度に加熱した。粘度計装置を下降させ、スピンドルを試料チャンバに浸した。粘度計上のブラケットがＴｈｅｒｍｏｓｅｌ上に整列するまで、下降を続けた。粘度計の電源を入れ、粘度計のｒｐｍ出力に基づいて、全トルク容量の４０〜６０パーセントの範囲内のトルク読み取りをもたらすせん断速度で作動するように設定した。約１５分毎に読み取りを取得するか、または値が安定するまで読み取りを取得し、その時点で最終読み取りを記録した。
【０１４９】
溶融粘度−組成
溶融粘度は、Ｂｒｏｏｋｆｉｅｌｄ  ＲＶ−ＤＶ−ＩＩ−Ｐｒｏ粘度計およびスピンドルＳＣ４−２７を使用し、ＡＳＴＭ  Ｄ−３２３６に従って、１５０℃で、Ｂｒｏｏｋｆｉｅｌｄ粘度計モデルを使用して測定した。事前に加熱するために、加熱デバイスを、かかる温度に設定し、スピンドルは、加熱デバイス中に配置した。その後、９．５グラムの試料を、適切に使い捨て可能な試料チャンバで秤量し、５分間および／または溶融するまで加熱デバイスに導入した。次いで、スピンドルを溶融物の内部に約１０分間配置した。システム全体が目的の温度になったら、７０％〜９０％の範囲でトルク値を生成するために、速度を約２０〜５０ｒｐｍに設定した。すべての実験中に粘性挙動を制御するために、３分間隔で粘度値を読み取り、最終的に、粘度値は、３０分後に報告された値とした。
【０１５０】
ここで、本開示のいくつかの実施形態を、以下の実施例において詳述する。
【実施例】
【０１５１】
プロピレン／エチレンコポリマー（ＰＥ１）の調製
触媒Ｂおよび助触媒成分溶液は、ポンプおよび質量流量計を使用して計量し、触媒フラッシュ溶媒と組み合わせて、反応器の底部に導入する。助触媒は、ｉ−ブチル／メチル基のモル比約１／３を含む三次成分（ｔｅｒｔｉａｒｙ  ｃｏｍｐｏｎｅｎｔ）であるトリ（イソブチル）アルミニウム変性メチアルモキサン（ＭＭＡＯ）と組み合わせた、メチルジ（オクタデシル）アンモニウムテトラキス（ペンタフルオロフェニル）ボレート（ＭＤＢ）に等しいほぼ化学量論の長鎖アルキルアンモニウムボレートである。触媒Ｂの場合、助触媒は、Ｈｆに基づくモル比１．２／１であり、ＭＭＡＯ（２５／１  Ａｌ／Ｈｆ）である。重合プロセスは発熱性である。
【０１５２】
プロピレン−エチレンコポリマーは、低圧溶液重合ループ反応器と２つの熱交換器で製造され、その総量は３１．４ガロン（１１８．９リットル）である。溶媒およびモノマー（プロピレン）は、液体として反応器に注入される。コモノマー（エチレン）ガスは、液体溶媒に完全に溶解させる。反応器に注入する前に、供給物は５℃に冷却される。反応器は、１５重量％〜２０重量％のポリマー濃度で作動する。溶液の断熱的な温度上昇は、重合反応からの熱除去の一部を占める。熱交換器は、反応器の温度制御のために使用する。
【０１５３】
溶媒は、ＩＳＯＰＡＲ  Ｅの商標でＥｘｘｏｎから入手可能な高純度イソパラフィンフラクションである。新鮮なプロピレンは、精製してから、溶媒、プロピレン、エチレン、および水素を含有する再循環流と混合する。再循環流と混合した後、組み合わせた流れをモレキュラーシーブのベッドに通してさらに精製してから、高圧供給ポンプを使用して内容物を反応器に通す。新鮮なエチレンを精製してから、その流れを圧縮する。水素（分子量を低減するために使用した）は、圧縮エチレンと混合させてから、その２つを液体供給に混合／溶解する。全流を、適切な供給温度（５℃）に冷却する。反応器は、５００〜５２５ｐｓｉｇ（３４４７〜３６１９ｋＰａ）で作動する。反応器におけるプロピレンの転化は、触媒注入を制御することによって維持する。反応温度は、熱交換器全体の水温を８５℃に制御することによって維持する。反応器における滞留時間は約１０分である。反応器を出ると、水および添加剤（５００ｐｐｍのフェノール類および１０００ｐｐｍのホスフィット）をポリマー溶液に注入する。水は触媒を加水分解し、重合反応を停止させる。溶媒および未反応のモノマーは、脱揮発プロセス中に除去される。ポリマー溶融物は、水中ペレット切断のためのダイへとポンピングされる。
【０１５４】
ホットメルト接着剤配合物およびＢｒｏｏｋｆｉｅｌｄ粘度
接着剤の配合（組成）を表１に列挙する。
【表２】
2021527726.tif 000005
【０１５５】
ＰＥ１は、１７７℃での溶融粘度（Ｂｒｏｏｋｆｉｅｌｄ）７８１３ｍＰａ・ｓ、密度０．８６７／ｃｍ３、Ｍｎ＝１９，１６０ｇ／モル、Ｍｗ＝４５，０９０ｇ／モル、ＭＷＤ（ｃｏｎｖ）＝２．３５を有するプロピレン−エチレンコポリマー（ランダム）である。
【０１５６】
ＩＮＦＵＳＥ９８０７は、オレフィンブロックコポリマーであり、メルトインデックス（Ｉ２、１９０℃、２．１６ｋｇ）＝１５ｇ／１０分、および密度＝０．８６６ｇ／ｃｃである。
【０１５７】
ＩＮＦＵＳＥ９８１７は、オレフィンブロックコポリマーであり、メルトインデックス（Ｉ２、１９０℃、２．１６ｋｇ）＝１５ｇ／１０分、および密度＝０．８７７ｇ／ｃｃである。
【０１５８】
ＲＥＧＡＬＩＴＥ  Ｒ１１００は、Ｅａｓｔｍａｎの水素化粘着付与樹脂であり、リングおよびボールの軟化点は１００℃である。
【０１５９】
ＣＡＴＥＮＥＸは、Ｓｈｅｌｌの水素化処理されたパラフィン系プロセスオイルである。
【０１６０】
ＮＹＦＬＥＸ  ２２２Ｂは、Ｎｙｎａｓの水素化処理されたナフテン系プロセスオイルである。
【０１６１】
ＩＲＧＡＮＯＸ１０１０は、ＢＡＳＦの酸化防止剤である。
【０１６２】
ホットメルト接着剤組成物
組成物は、本明細書に記載の配合成分および混合手順を用いて調製した。ブレンドは、モーターによって駆動される混合ブレード、ヒーター、温度および「ｒｐｍ制御ユニット」、および容量約０．２５Ｌの混合チャンバからなる実験室タイプの接着剤ミキサー（Ｍｏｄｅｌ  Ｚ  Ｂｌａｄｅ  ｍｉｘｅｒ  ＬＵＫ）で調製した。「２００ｇバッチ」の試料を作製するために、最初に各成分の適切な量を計量することによって、各試料を調製した。配合成分は、次の順序で、すなわち、最初にポリマー、第二にオイル、および第三に粘着付与剤、さらにＩＲＧＡＮＯＸを、予熱された（１８０℃）混合チャンバに加えて、配合成分の熱劣化またはせん断劣化を制限しながら、溶融するまで、良好に混合した。その後、２０ｒｐｍで３分間、続いて６６ｒｐｍで１０分間の２つの混合段階を採用した。レギュレータの設定温度は、すべての混合ステップ中、１８０℃であった。組成物は、粘稠性について視覚で検査した。
【０１６３】
接着剤ラミネートの調製
Ｎｏｒｄｓｏｎ／ＪＨＴ  Ｌａｂ  Ｃｏａｔｅｒ（室温）を使用して、不織布／バックシートラミネートを調製した。溶融タンク、移送ホース、および溶融アプリケータは、すべて１５０℃（適用温度）に設定した。接着剤のアドオン重量は、１、２、３、および５ｇｓｍ（グラム／平方メートル）であった。メルトポンプのｒｐｍを、２３ｒｐｍで一定に保ち、ライン速度を、約２２、１６、および８ｍ／分に変化させて、それぞれのコーティング重量を付与した。ゴムロールニップでの積層圧力は２バールに設定した。スロットコーティングダイは、基材に対して垂直であり、目ヤニを防止するために、ゴムロールの中点から約３〜４ｃｍ下、かつ約６〜８ｍｍ中に配置した。Ｆｉｔｅｓａの「１２ｇｓｍ」疎水性ＰＰ不織布基材を、Ｃｌｏｐａｙ  ＭｉｃｒｏＰｒｏの「１８ｇｓｍ」通気性ＰＥバックシートと共に、使用した。不織布基材上に適用し、評価中にはスロットコーティングのみを使用した。
【０１６４】
剥離接着力の測定のためラミネートを分離するために、「幅２０ｍｍ、長さ２００ｍｍ」のシリコーン剥離ライナーのストリップを、接着剤の適用前に、かつゴムロールニップの前に、バックシートと不織布の間に挿入した。ラミネートロールを、直ちにコーティングラインから取り外し、手で展開した。展開中、展開中に観察されたロールの粘着量を、無し、低、中、高、および非常に高いで評価した。
【０１６５】
ラミネート剥離接着力（ＮＷ／ＨＭＡ／ＢＳ）
「幅２５ｍｍ×長さ２００ｍｍ」の各試料を、手動のＮＡＥＦパンチプレスを使用して、機械方向に上記の接着剤ラミネートから切り出した。不織布成分は、ＰＥバックシートから部分的に剥がされ、両方ともクランプサポートにしっかりと固定した。接着力は、１００Ｎロードセルを備えたＺｗｉｃｋを使用し、ＩＳＯ１１３３９に従って、３００ｍｍ／分の分離速度、および１８０度の一定の剥離角度を試験構成として選択して、平均剥離によって測定した。剥離試験は室温（２５℃）で行った。結果を以下の表２に示す。表２に見られるように、オレフィンブロックコポリマーを含有する組成物は、最小のロール粘着を示したが、オレフィンブロックコポリマーを含まない組成物は有意なロール粘着を示した。
【表３−１】
2021527726.tif 000006
【表３−２】
2021527726.tif 000007
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
組成物であって、以下の成分：
Ａ）≦０．８８０ｇ／ｃｃの密度、２．００〜３．００のＭＷＤ（ｃｏｎｖ）、および≦８０，０００ｍＰａ・ｓの溶融粘度（１７７℃）を有するプロピレン／エチレンコポリマーと、
Ｂ）≦０．８９０ｇ／ｃｃの密度および≧０．５ｇ／１０分のメルトインデックス（Ｉ２）を有するオレフィンマルチブロックコポリマーと、を含む、組成物。
【請求項２】
前記オレフィンマルチブロックコポリマーが、エチレン／アルファ−オレフィンマルチブロックコポリマーである、請求項１に記載の組成物。
【請求項３】
前記プロピレン／エチレンコポリマーが、≦５０，０００ｍＰａ・ｓの溶融粘度（１７７℃）を有する、請求項１または請求項２に記載の組成物。
【請求項４】
前記組成物が、４，０００〜１０，０００ｍＰａ・ｓの溶融粘度（１５０℃）を有する、請求項１〜３のいずれか一項に記載の組成物。
【請求項５】
前記プロピレン／エチレンコポリマーが、≧０．８５５ｇ／ｃｃの密度を有する、請求項１〜４のいずれか一項に記載の組成物。
【請求項６】
前記プロピレン／エチレンコポリマーが、３０，０００〜７０，０００ｇ／モルの重量平均分子量（Ｍｗ）を有する、請求項１〜５のいずれか一項に記載の組成物。
【請求項７】
プロピレン／エチレンコポリマーが、２．００〜４．００のＭｗ／Ｍｎを有する、請求項１〜６のいずれか一項に記載の組成物。
【請求項８】
前記プロピレン／エチレンコポリマーが、前記組成物の重量に基づいて、５．０重量％〜４５重量％の量で前記組成物中に存在する、請求項１〜７のいずれか一項に記載の組成物。
【請求項９】
前記オレフィンマルチブロックコポリマーが、≧０．８５５ｇ／ｃｃの密度を有する、請求項１〜８のいずれか一項に記載の組成物。
【請求項１０】
前記オレフィンマルチブロックコポリマーが、前記組成物の重量に基づいて、２．０重量％〜２０重量％の量で前記組成物中に存在する、請求項１〜９のいずれか一項に記載の組成物。
【国際調査報告】
2021527726.tif 000008
2021527726.tif 000009